(57)【要約】      （修正有）【課題】ディスクリートトラック媒体の磁気記録層表面に形成された紫外線硬化性樹脂層と該樹脂層に凹凸パターンを転写するためのスタンパとの貼り合わせ及び剥離を容易とし、スタンパの寿命を向上する。【解決手段】使用される紫外線硬化性樹脂材料が下記式（１）で表されるモノマーを含有し、スタンパとして樹脂スタンパ３を使用し、かつ磁気記録層７表面と樹脂スタンパ３の凹凸パターン面との貼り合わせを真空下で行う。2010146685.tif 000017【選択図】図３
2010146685.tif 000002
【特許請求の範囲】
【請求項１】
真空下で、データ領域、サーボ領域を含む磁気記録媒体の磁気記録層表面と、樹脂スタンパの凹凸パターン面とを、下記式（１）で表されるモノマーを含有する未硬化の紫外線硬化性樹脂層を介して貼り合わせ、
該未硬化の紫外線硬化性樹脂層に紫外線を照射して、硬化せしめ、
該樹脂スタンパを剥離して、前記磁気記録媒体の片面上に凹凸パターンが転写された紫外線硬化性樹脂層を形成し、
紫外線硬化性樹脂層をマスクとしてドライエッチングを行い、磁気記録層表面に、凹凸パターンを形成することを特徴とする磁気記録媒体の製造方法。
【化１】
2010146685.tif 000013
【請求項２】
前記未硬化の紫外線硬化性樹脂層は、８０〜９０重量％の前記モノマーと、２５００よりも大きい分子量をもつオリゴマーとを含有する紫外線硬化性樹脂材料を用いて形成されていることを特徴とする請求項１に記載の方法。
【請求項３】
前記未硬化の紫外線硬化性樹脂層は、さらに下記式（２）で表されるオリゴマーとを含有する紫外線硬化性樹脂材料を用いて形成されることを特徴とする請求項１または２に記載の方法。
【化２】
2010146685.tif 000014
式中、ｎ＝２５
【請求項４】
前記紫外線硬化性樹脂の硬化前の粘度が２５℃で１０センチポアズ以下であることを特徴とする請求項１ないし３のいずれか１項に記載の方法。
【請求項５】
下記式（１）で表されるモノマーを含有し、データ領域、サーボ領域を含む磁気記録媒体の磁気記録層表面上に、樹脂スタンパの凹凸パターンが転写される未硬化の紫外線硬化性樹脂層を形成するための紫外線硬化性樹脂材料。
【化３】
2010146685.tif 000015
【請求項６】
前記未硬化の紫外線硬化性樹脂層は、８０〜９０重量％の前記モノマーと、２５００よりも大きい分子量をもつオリゴマーとを含有する紫外線硬化性樹脂材料を用いて形成されていることを特徴とする請求項５に記載の紫外線硬化性樹脂材料。
【請求項７】
前記未硬化の紫外線硬化性樹脂層は、さらに下記式（２）で表されるオリゴマーとを含有する紫外線硬化性樹脂材料を用いて形成されることを特徴とする請求項５または６に記載の紫外線硬化性樹脂材料。
【化４】
2010146685.tif 000016
式中、ｎ＝２５
【請求項８】
硬化前の粘度が２５℃で１０センチポアズ以下であることを特徴とする請求項５ないし７のいずれか１項に記載の紫外線硬化性樹脂材料。
【発明の詳細な説明】
【技術分野】
【０００１】
本発明は、磁気記録層表面にディスクリートトラックを有する磁気記録媒体の製造方法に関する。
【背景技術】
【０００２】
近年、磁気記録媒体のさらなる高密度化に対応するために、隣接する記録トラックを溝または非磁性材料からなるガードバンドで分離し、隣接トラック間の磁気的干渉を低減するようにしたディスクリートトラック媒体が注目を集めている（例えば、特許文献１参照）。このようなディスクリートトラック媒体を製造する際には、スタンパを用いてインプリント法により磁性層のパターンを形成することができ、インプリント法によって記録トラックのパターンとともにサーボ領域の信号に相当する磁性層のパターンも形成すれば、サーボトラックライトの工程をなくせるので、コスト低減にもつながる。
【０００３】
従来、ディスクリートトラック媒体は、Ｎｉスタンパーから高圧インプリント法または熱インプリント法によりレジストパターンを転写し製造されていたが、従来技術では、Ｎｉスタンパーの寿命が短く大量生産には適していない。また、高データ密度化されトラックが微細になった際にはレジストパターンの転写が上手くいかなかった。
【特許文献１】特開２００４−１１０８９６号公報
【発明の開示】
【発明が解決しようとする課題】
【０００４】
本発明は、ディスクリート媒体の磁気記録層表面に形成された紫外線硬化性樹脂層と、紫外線硬化性樹脂層に凹凸パターンを転写するためのスタンパとの貼り合わせ及び剥離を容易とし、スタンパの寿命を向上することを目的とする。
【課題を解決するための手段】
【０００５】
本発明の磁気記録媒体の製造方法は、真空下で、データ領域、サーボ領域を含む磁気記録媒体の磁気記録層表面と樹脂スタンパの凹凸パターン面とを下記式（１）で表されるモノマーを含有する未硬化の紫外線硬化性樹脂層を介して貼り合わせ、
該未硬化の紫外線硬化性樹脂層に紫外線を照射して、硬化せしめ、
該樹脂スタンパを剥離して、前記磁気記録媒体の片面上に凹凸パターンが転写された紫外線硬化性樹脂層を形成し、
紫外線硬化性樹脂層をマスクとしてドライエッチングを行い、磁気記録層表面に、凹凸パターンを形成することを特徴とする。
【化５】
2010146685.tif 000003
【０００６】
また、本発明の紫外線硬化性樹脂材料は、上記式（１）で表されるモノマーを含有し、データ領域、サーボ領域を含む磁気記録媒体の磁気記録層表面上に、樹脂スタンパの凹凸パターンが転写される未硬化の紫外線硬化性樹脂層を形成するために使用される。
【発明の効果】
【０００７】
本発明を用いると、紫外線硬化性樹脂層とのスタンパとの貼り合わせ及び剥離が容易となり、スタンパの寿命が向上し得、より微細なパターンに対応し得る。
【発明を実施するための最良の形態】
【０００８】
本発明の磁気記録媒体の製造方法では、まず、基板、及び基板の少なくとも一方の主面上に、データ領域、サーボ領域を含む磁気記録層と含む磁気記録媒体と、金属スタンパから射出成形により複製された凹凸パターンを有する樹脂スタンパとを用意する。
【０００９】
次に、磁気記録層上に上記式（１）で表されるモノマーを主成分として含有する未硬化の紫外線硬化性樹脂層を形成する。
【００１０】
続いて、真空下で磁気記録層表面とスタンパの凹凸パターン面とを未硬化の紫外線硬化性樹脂層を介して貼り合わせる。
【００１１】
その後、未硬化の紫外線硬化性樹脂層に紫外線を照射して、硬化せしめ、樹脂スタンパを剥離して、磁気記録媒体の片面上に凹凸パターンが転写された紫外線硬化性樹脂層を形成する。
【００１２】
さらに、紫外線硬化性樹脂層をマスクとしてドライエッチングを行い、磁気記録層表面に、凹凸パターンを形成する。
【００１３】
本発明を用いると、貼り合わせ及び剥離が容易となり、スタンパー及び転写パターンが損傷し難くなるため、コストを上昇させずにスタンパー寿命を長くでき、パターン転写時間を短縮して、微細なパターンにも対応可能となる。これにより、ディスクリートトラックを持つ磁気記録媒体の製造コストの低減及びデータの高密度化が可能となる。
【００１４】
本発明の磁気記録媒体の製造方法では、使用される紫外線硬化性樹脂材料が上記式（１）で表されるモノマーを含有し、スタンパとして樹脂スタンパを使用し、かつ磁気記録層表面と樹脂スタンパの凹凸パターン面との貼り合わせを真空下で行うこと特徴とする。
【００１５】
本発明に使用し得る紫外線硬化性樹脂は、モノマーと、オリゴマーと、重合開始剤とを含有し得る。
【００１６】
上記式（１）で表されるイソボルニルアクリレート（ＩＢＯＡ）モノマーは、主成分として含有し得、必要に応じて、他のモノマーを併用することが出来る。ここでは、主成分とは、物質を構成する成分の中で成分比が一番多い元素または元素群をいう。
【００１７】
モノマー材料としては、下記のようなものが使われる。
【００１８】
・アクリレート類  
ビスフェノールＡ・エチレンオキサイド変性ジアクリレート（ＢＰＥＤＡ）  
ジペンタエリスリトールヘキサ（ペンタ）アクリレート（ＤＰＥＨＡ）  
ジペンタエリスリトールモノヒドロキシペンタアクリレート（ＤＰＥＨＰＡ）  
ジプロピレングリコールジアクリレート（ＤＰＧＤＡ）  
エトキシレイテドトリメチロールプロパントリアクリレート（ＥＴＭＰＴＡ）  
グリセリンプロポキシトリアクリレート（ＧＰＴＡ）  
４−ヒドロキシブチルアクリレート（ＨＢＡ）  
１，６−ヘキサンジオールジアクリレート（ＨＤＤＡ）  
２−ヒドロキシエチルアクリレート（ＨＥＡ）  
２−ヒドロキシプロピルアクリレート（ＨＰＡ）  
イソボルニルアクリレート（ＩＢＯＡ）  
ポリエチレングリコールジアクリレート（ＰＥＤＡ）  
ペンタエリスリトールトリアクリレート（ＰＥＴＡ）  
テトラヒドロフルフリルアクリレート（ＴＨＦＡ）  
トリメチロールプロパントリアクリレート（ＴＭＰＴＡ）  
トリプロピレングリコールジアクリレート（ＴＰＧＤＡ）  
・メタクリレート類  
テトラエチレングリコールジメタクリルレート（４ＥＤＭＡ）  
アルキルメタクリレート（ＡＫＭＡ）  
アリルメタクリレート（ＡＭＡ）  
１，３−ブチレングリコールジメタクリレート（ＢＤＭＡ）  
ｎ−ブチルメタクリレート（ＢＭＡ）  
ベンジルメタクリレート（ＢＺＭＡ）  
シクロヘキシルメタクリレート（ＣＨＭＡ）  
ジエチレングリコールジメタクリレート（ＤＥＧＤＭＡ）  
２−エチルヘキシルメタクリレート（ＥＨＭＡ）  
グリシジルメタクリレート（ＧＭＡ）  
１，６−ヘキサンジオールジメタクリレート（ＨＤＤＭＡ）  
２−ヒドロキシエチルメタクリレート（２−ＨＥＭＡ）  
イソボルニルメタクリレート（ＩＢＭＡ）  
ラウリルメタクリレート（ＬＭＡ）  
フェノキシエチルメタクリレート（ＰＥＭＡ）  
ｔ−ブチルメタクリレート（ＴＢＭＡ）  
テトラヒドロフルフリルメタクリレート（ＴＨＦＭＡ）  
トリメチロールプロパントリメタクリレート（ＴＭＰＭＡ）  
特に、イソボルニルアクリレート（ＩＢＯＡ）と同様に、トリプロピレングリコールジアクリレート（ＴＰＧＤＡ）、１，６−ヘキサンジオールジアクリレート（ＨＤＤＡ）、ジプロピレングリコールジアクリレート（ＤＰＧＤＡ）、ネオペンチルグリコールジアクリレート（ＮＰＤＡ）、エトキシ化イソシアヌル酸トリアクリレート（ＴＩＴＡ）などが粘度１０ＣＰ以下にすることができるため良好である。
【００１９】
オリゴマー材料としては、例えばウレタンアクリレート系材料、ポリウレタンジアクリレート（ＰＵＤＡ）やポリウレタンヘキサアクリレート（ＰＵＨＡ）、及び下記式（２）で表されるウレタンアクリレートを使用することが出来る。
【００２０】
本発明の一態様によれば、式（２）で表されるウレタンアクリレートを使用することができる。
【化６】
2010146685.tif 000004
【００２１】
式中、ｎ＝２５
その他、ポリメチルメタクリレート（ＰＭＭＡ）、フッ化ポリメチルメタクリレート（ＰＭＡ−Ｆ）、ポリカーボネートジアクリエート、フッ化ポリカーボネートメチルメタクリレート（ＰＭＭＡ−ＰＣ−Ｆ）などが使われる。
【００２２】
紫外線硬化性樹脂層は、８０〜９０重量％の上記式（１）で表されるイソボルニルアクリレートモノマーと、２５００よりも大きい分子量をもつオリゴマーとを含有する紫外線硬化性樹脂材料を用いて形成することができる。
【００２３】
イソボルニルアクリレートモノマーの量が８０重量％より少ないと、磁気記録媒体表面層との密着が悪くなり樹脂スタンパ剥離後に樹脂スタンパへの付着が多くなる、薄膜化するためにスピン塗布時の回転時間が長くなり生産性が悪くなる、硬化させるための紫外線照射時間が長くなる、ドライエッチング耐性が悪くなりドライエッチング時に溝幅が広くなる傾向があり、９０重量％より多いと、磁気記録媒体表面層との密着が悪くなり樹脂スタンパ剥離後に樹脂スタンパと接着しやすくなり樹脂スタンパ表面が破壊する、硬化後の硬さが柔らかくなり有機溶剤耐性、水耐性が悪くなる、酸素ガスによるドライエッチング加工時のエッチング残りが多くなってくる傾向がある。
【００２４】
また、オリゴマーの分子量が２５００以下であると、硬化後の紫外線硬化樹脂の柔軟性が悪くなる、樹脂スタンパーと接着しやすくなる、ドライエッチング耐性が悪くなりドライエッチング時に表面が荒れる傾向がある。
【００２５】
また、紫外線硬化性樹脂の硬化前の粘度を２５℃で１０センチポアズ（ＣＰ）以下にすることができる。
【００２６】
１０センチポアズを超えると、薄膜化できなくなる、スピン塗布時に内周の膜厚と外周の膜厚の差が大きくなる、膜厚ばらつきが大きくなる、樹脂スタンパ剥離後に表面に模様が生じる、真空貼り合わせ時に樹脂スタンパが変形しやすくなる傾向がある。
【００２７】
重合開始剤としては、チバガイギー社製  イルガキュア１８４及びチバガイギー社製  ダロキュア１１７３などが使われる。
【００２８】
本発明に使用されるスタンパ用樹脂材料としては、環状オレフィンポリマー例えば日本ゼオン製  ＺＥＯＮＯＲ  １０６０Ｒ、ポリカーボネート例えば帝人化成製  ＡＤ５５０３等を使用することが出来る。これらの樹脂を用いると、紫外線透過性の良好な透明な樹脂スタンパが形成できる。
【００２９】
また、本発明に用いられる樹脂スタンパは、例えば電子線記録装置により電子線レジストを有する第１の原盤に記録し、電鋳により第１の金属スタンパーを第１の原盤から複製し、電鋳により第２の金属スタンパーを第１の金属スタンパーから複製した後、第２の金属スタンパーまたは第２＋Ｎ（Ｎは自然数）の金属スタンパーから射出成形により複製することができる。
【００３０】
また、本発明では、真空下でスタンパを未硬化の紫外線硬化性樹脂層に貼り合わせてパターン転写を行う。
【００３１】
以下、図面を参照し、本発明に用いられるパターン転写方法を図１（ａ）〜（ｄ）を参照して概略的に説明する。
【００３２】
これらの図は媒体基板の片面にパターンを転写する場合を示している。図１（ａ）に示すように、スピナー４１に媒体基板５１を設置する。図１（ｂ）に示すように、スピナー４１とともに媒体基板５１をスピンさせながら、ディスペンサー４２から紫外線硬化樹脂（２Ｐ樹脂）を滴下してスピン塗布する。図１（ｃ）に示すように、真空チャンバー８１内において、真空下で、磁気記録媒体５１の片面と透明スタンパ７１のパターン面とを２Ｐ樹脂層（図示せず）を介して貼り合わせる。図１（ｄ）に示すように、大気圧下でＵＶ光源４３から透明スタンパ７１を通してＵＶを照射して２Ｐ樹脂層を硬化させる。図１（ｄ）の後に、透明スタンパ７１を剥離する。
【００３３】
本発明に使用可能な磁気ディスク基板としては、たとえばガラス基板、Ａｌ系合金基板、セラミック基板、カーボン基板、酸化表面を有するＳｉ単結晶基板、およびこれらの基板の表面にＮｉＰ層を形成したものなどを用いることができる。ガラス基板には、アモルファスガラスまたは結晶化ガラスを用いることができる。アモルファスガラスとしては、ソーダライムガラス、アルミノシリケートガラスなどがある。結晶化ガラスとしては、リチウム系結晶化ガラスなどがある。セラミック基板としては、酸化アルミニウム、窒化アルミニウム、窒化珪素などを主成分とする焼結体や、これらの焼結体を繊維強化したものなどを用いることができる。基板の表面にＮｉＰ層を形成するには、メッキやスパッタリングが用いられる。
【００３４】
垂直磁気記録媒体を作製する場合には、基板上に軟磁性下地層（ＳＵＬ）介して垂直磁気記録層を設けたいわゆる垂直二層媒体とすることができる。垂直二層媒体の軟磁性下地層は、記録磁極からの記録磁界を通過させ、記録磁極の近傍に配置されたリターンヨークへ記録磁界を還流させるために設けられている。すなわち、軟磁性下地層は記録ヘッドの機能の一部を担っており、記録層に急峻な垂直磁界を印加して、記録効率を向上させる役目を果たす。
【００３５】
本発明に使用可能な軟磁性下地層としては、例えばＦｅ、ＮｉおよびＣｏのうち少なくとも１種を含む高透磁率材料が挙げられる。このような材料として、ＦｅＣｏ系合金たとえばＦｅＣｏ、ＦｅＣｏＶなど、ＦｅＮｉ系合金たとえばＦｅＮｉ、ＦｅＮｉＭｏ、ＦｅＮｉＣｒ、ＦｅＮｉＳｉなど、ＦｅＡｌ系およびＦｅＳｉ系合金たとえばＦｅＡｌ、ＦｅＡｌＳｉ、ＦｅＡｌＳｉＣｒ、ＦｅＡｌＳｉＴｉＲｕ、ＦｅＡｌＯなど、ＦｅＴａ系合金たとえばＦｅＴａ、ＦｅＴａＣ、ＦｅＴａＮなど、ＦｅＺｒ系合金たとえばＦｅＺｒＮなどが挙げられる。
【００３６】
軟磁性下地層として、Ｆｅを６０ａｔ％以上含有するＦｅＡｌＯ、ＦｅＭｇＯ、ＦｅＴａＮ、ＦｅＺｒＮなどの微結晶構造、または微細な結晶粒子がマトリクス中に分散されたグラニュラー構造を有する材料を用いることもできる。
【００３７】
軟磁性下地層の他の材料として、Ｃｏと、Ｚｒ、Ｈｆ、Ｎｂ、Ｔａ、ＴｉおよびＹのうち少なくとも１種とを含有するＣｏ合金を用いることもできる。Ｃｏは、好ましくは８０ａｔ％以上含まれる。このようなＣｏ合金をスパッタリングにより成膜した場合にはアモルファス層が形成されやすい。アモルファス軟磁性材料は、結晶磁気異方性、結晶欠陥および粒界がないため、非常に優れた軟磁性を示す。また、アモルファス軟磁性材料を用いることにより、媒体の低ノイズ化を図ることができる。好適なアモルファス軟磁性材料としては、たとえばＣｏＺｒ、ＣｏＺｒＮｂ、及びＣｏＺｒＴａ系合金などを挙げることができる。
【００３８】
軟磁性下地層の下に、軟磁性下地層の結晶性の向上あるいは基板との密着性の向上のためにさらに下地層を設けることができる。下地層材料としては、Ｔｉ、Ｔａ、Ｗ、Ｃｒ、Ｐｔ、もしくはこれらを含む合金、またはこれらの酸化物、窒化物を用いることができる。
【００３９】
軟磁性下地層と垂直磁気記録層との間に、非磁性体からなる中間層を設けることができる。中間層の役割は、軟磁性下地層と記録層との交換結合相互作用を遮断すること、および記録層の結晶性を制御することである。中間層材料としては、Ｒｕ、Ｐｔ、Ｐｄ、Ｗ、Ｔｉ、Ｔａ、Ｃｒ、Ｓｉ、もしくはこれらを含む合金、またはこれらの酸化物、窒化物を用いることができる。
【００４０】
スパイクノイズ防止のために軟磁性下地層を複数の層に分け、厚さ０．５〜１．５ｎｍのＲｕを挟んで反強磁性結合させることができる。また、軟磁性層と、ＣｏＣｒＰｔ、ＳｍＣｏ、ＦｅＰｔなどの面内異方性を持った硬磁性膜またはＩｒＭｎ、ＰｔＭｎなどの反強磁性体からなるピニング層とを交換結合させることができる。この場合、交換結合力を制御するために、Ｒｕ層の上下に、磁性層たとえばＣｏ、または非磁性層たとえばＰｔを積層することができる。
【００４１】
本発明に使用可能な垂直磁気記録層には、たとえば、Ｃｏを主成分とし、少なくともＰｔを含み、必要に応じてＣｒを含み、さらに酸化物（たとえば酸化シリコン、酸化チタン）を含む材料が用いることができる。垂直磁気記録層中では、磁性結晶粒子が柱状構造をなしていることが好ましい。このような構造を有する垂直磁気記録層では、磁性結晶粒子の配向性および結晶性が良好であり、結果として高密度記録に適した信号／ノイズ比（Ｓ／Ｎ比）を得ることができる。上記のような構造を得るためには、酸化物の量が重要になる。酸化物の含有量は、Ｃｏ、Ｐｔ、Ｃｒの総量に対して、３ｍｏｌ％以上１２ｍｏｌ％以下にすることができる、さらには、５ｍｏｌ％以上１０ｍｏｌ％以下にすることができる。垂直磁気記録層中の酸化物の含有量が上記の範囲であれば、磁性粒子の周りに酸化物が析出し、磁性粒子を孤立化および微細化させることができる。酸化物の含有量が上記範囲を超える場合、酸化物が磁性粒子中に残留し、磁性粒子の配向性、結晶性を損ね、さらには磁性粒子の上下に酸化物が析出し、結果として磁性粒子が垂直磁気記録層を上下に貫いた柱状構造が形成されない傾向がある。一方、酸化物の含有量が上記範囲未満である場合、磁性粒子の孤立化および微細化が不十分となり、結果として記録再生時におけるノイズが増大し、高密度記録に適した信号／ノイズ比（Ｓ／Ｎ比）が得られない傾向がある。
【００４２】
垂直磁気記録層のＰｔの含有量は、１０ａｔ％以上２５ａｔ％以下にすることができる。Ｐｔ含有量が上記範囲であると、垂直磁気記録層に必要な一軸磁気異方性定数Ｋｕが得られ、さらに磁性粒子の結晶性、配向性が良好になり、結果として高密度記録に適した熱揺らぎ特性、記録再生特性が得られる。Ｐｔ含有量が上記範囲を超えた場合、磁性粒子中にｆｃｃ構造の層が形成され、結晶性、配向性が損なわれるおそれがある。一方、Ｐｔ含有量が上記範囲未満である場合、高密度記録に適したＫｕしたがって熱揺らぎ特性が得られない傾向がある。
【００４３】
垂直磁気記録層のＣｒの含有量は、０ａｔ％以上１６ａｔ％以下が好ましく、１０ａｔ％以上１４ａｔ％以下がより好ましい。Ｃｒ含有量が上記範囲であると、磁性粒子の一軸磁気異方性定数Ｋｕを下げることなく高い磁化を維持でき、結果として高密度記録に適した記録再生特性と十分な熱揺らぎ特性が得られる。Ｃｒ含有量が上記範囲を超えた場合、磁性粒子のＫｕが小さくなるため熱揺らぎ特性が悪化し、かつ磁性粒子の結晶性、配向性が悪化し、結果として記録再生特性が悪くなる傾向がある。
【００４４】
垂直磁気記録層は、Ｃｏ、Ｐｔ、Ｃｒ、酸化物に加えて、Ｂ、Ｔａ、Ｍｏ、Ｃｕ、Ｎｄ、Ｗ、Ｎｂ、Ｓｍ、Ｔｂ、Ｒｕ、Ｒｅから選ばれる１種類以上の添加元素を含むことができる。これらの添加元素を含むことにより、磁性粒子の微細化を促進するか、または結晶性や配向性を向上させることができ、より高密度記録に適した記録再生特性、熱揺らぎ特性を得ることができる。これらの添加元素の合計含有量は、８ａｔ％以下にすることができる。８ａｔ％を超えた場合、磁性粒子中にｈｃｐ相以外の相が形成されるため、磁性粒子の結晶性、配向性が乱れ、結果として高密度記録に適した記録再生特性、熱揺らぎ特性が得られない傾向がある。
【００４５】
垂直磁気記録層の他の材料としては、ＣｏＰｔ系合金、ＣｏＣｒ系合金、ＣｏＰｔＣｒ系合金、ＣｏＰｔＯ、ＣｏＰｔＣｒＯ、ＣｏＰｔＳｉ、ＣｏＰｔＣｒＳｉが挙げられる。垂直磁気記録層に、Ｐｔ、Ｐｄ、ＲｈおよびＲｕからなる群より選択される少なくとも一種を主成分とする合金と、Ｃｏとの多層膜を用いることもできる。また、これらの多層膜の各層に、Ｃｒ、ＢまたはＯを添加した、ＣｏＣｒ／ＰｔＣｒ、ＣｏＢ／ＰｄＢ、ＣｏＯ／ＲｈＯなどの多層膜を用いることもできる。
【００４６】
垂直磁気記録層の厚さは、５〜６０ｎｍにすることができる、さらには１０〜４０ｎｍにすることができる。この範囲の厚さを有する垂直磁気記録層は高記録密度に適している。垂直磁気記録層の厚さが５ｎｍ未満であると、再生出力が低過ぎてノイズ成分の方が高くなる傾向がある。一方、垂直磁気記録層の厚さが４０ｎｍを超えると、再生出力が高過ぎて波形を歪ませる傾向がある。垂直磁気記録層の保磁力は、２３７０００Ａ／ｍ（３０００Ｏｅ）以上にすることができる。保磁力が２３７０００Ａ／ｍ（３０００Ｏｅ）未満であると、熱揺らぎ耐性が劣る傾向がある。垂直磁気記録層の垂直角型比は、０．８以上にすることができる。垂直角型比が０．８未満であると、熱揺らぎ耐性に劣る傾向がある。
【００４７】
垂直磁気記録層上には保護層を設けることが出来る。
【００４８】
保護層は、垂直磁気記録層の腐食を防ぐとともに、磁気ヘッドが媒体に接触したときに媒体表面の損傷を防ぐ作用を有する。保護層の材料としては、たとえばＣ、ＳｉＯ２、ＺｒＯ２を含む材料が挙げられる。保護層の厚さは、１〜１０ｎｍとすることが好ましい。保護層の厚さを上記の範囲にすると、ヘッドと媒体の距離を小さくできるので、高密度記録に好適である。
【００４９】
垂直磁気記録媒体表面には、潤滑剤としては、たとえばパーフルオロポリエーテル、フッ化アルコール、フッ素化カルボン酸などを塗布することができる。
【００５０】
図２に、磁気記録媒体を記録再生する磁気記録再生装置を表す図を示す。
【００５１】
この磁気記録装置は、筐体６１の内部に、磁気記録媒体６２と、磁気記録媒体６２を回転させるスピンドルモータ６３と、記録再生ヘッドを含むヘッドスライダー６４と、ヘッドスライダー６４を支持するヘッドサスペンションアッセンブリ（サスペンション６５とアクチュエータアーム６６）と、ボイスコイルモータ６７と、回路基板とを備える。
【００５２】
磁気記録媒体６２はスピンドルモータ６３に取り付けられて回転され、垂直磁気記録方式により各種のデジタルデータが記録される。ヘッドスライダー６４に組み込まれている磁気ヘッドはいわゆる複合型ヘッドであり、単磁極構造のライトヘッドと、ＧＭＲ膜やＴＭＲ膜などを用いたリードヘッドとを含む。アクチュエータアーム６６の一端にサスペンション６５が保持され、サスペンション６５によってヘッドスライダー６４を磁気記録媒体６２の記録面に対向するように支持する。アクチュエータアーム６６はピボット６８に取り付けられる。アクチュエータアーム６４の他端にはアクチュエータとしてボイスコイルモータ６７が設けられている。ボイスコイルモータ６７によってヘッドサスペンションアッセンブリを駆動して、磁気ヘッドを磁気記録媒体６１任意の半径位置に位置決めする。回路基板はヘッドＩＣを備え、ボイスコイルモータの駆動信号、および磁気ヘッドによる読み書きを制御するための制御信号などを生成する。
【００５３】
この磁気ディスク装置を用い、加工した磁気記録媒体からアドレス信号等を再生することが出来る。
【実施例】
【００５４】
以下、実施例を示し、本発明を具体的に説明する。
【００５５】
図３は、本発明の方法を説明するための図を示す。
【００５６】
図３に示す工程に従って、本実施例の磁気ディスクを作製した。
【００５７】
この磁気ディスクは半径９ｍｍ〜２２ｍｍのデータゾーンにおいて、トラック密度が３２５ｋＴＰＩ（ｔｒａｃｋ  ｐｅｒ  ｉｎｃｈ、７８ｎｍトラックピッチに相当）である。
【００５８】
このようなサーボ領域を有する磁気ディスクを製造するには、磁気ディスク上の磁性層パターンと対応する凹凸パターンを有するスタンパを用いてインプリントを行う。なおインプリントおよびその後の加工によって形成された磁性層の凹凸パターンは非磁性材料によってその凹部が埋め込まれ、表面が平坦化されていても構わない。
【００５９】
以下、本実施例の磁気ディスクの製造方法を説明する。  
まず、スタンパを作製した。  
スタンパの型となる原盤の基板として６インチ径のＳｉウエハーを用意した。一方、日本ゼオン社製のレジストＺＥＰ−５２０Ａをアニソールで２倍に希釈し、０．０５μｍのフィルタでろ過した。Ｓｉウエハー上にレジスト溶液をスピンコートした後、２００℃で３分間プリベークして、厚さ約５０ｎｍのレジスト層を形成した。
【００６０】
ＺｒＯ／Ｗ熱電界放射型の電子銃エミッターを有する電子ビーム描画装置を用い、加速電圧５０ｋＶの条件で、Ｓｉウエハー上のレジストに所望のパターンを直接描画した。描画時にはサーボパターン、バーストパターン、アドレスパターン、トラックパターンを形成するための信号と、描画装置のステージ駆動系（少なくとも一方向の移動軸の移動機構と回転機構とを有する、いわゆるＸ−θステージ駆動系）へ送る信号と、電子ビームの偏向制御信号とを同期させて発生する信号源を用いた。描画中は線速度５００ｍｍ／ｓのＣＬＶ（Ｃｏｎｓｔａｎｔ  Ｌｉｎｅａｒ  Ｖｅｌｏｃｉｔｙ）でステージを回転させるとともに、半径方向にもステージを移動させた。また、１回転毎に電子ビームに偏向をかけて、同心円をなすトラック領域を描画した。なお、１回転あたり７．８ｎｍずつ送り、１０周で１トラック（１アドレスビット幅に相当）を形成した。
【００６１】
ＳｉウエハーをＺＥＤ−Ｎ５０（日本ゼオン社製）に９０秒間浸漬してレジストを現像した後、ＺＭＤ−Ｂ（日本ゼオン社製）に９０秒間浸漬してリンスを行い、エアーブローにより乾燥させ、図示しないレジスト原盤を作製した。
【００６２】
レジスト原盤上にスパッタリングによってＮｉからなる導電膜を形成した。具体的には、ターゲットに純ニッケルを使用し、８×１０−３Ｐａまで真空引きした後、アルゴンガスを導入して圧力を１Ｐａに調整したチャンバー内で４００ＷのＤＣパワーを印加して４０秒間スパッタリングを行い、厚さ約１０ｎｍの導電膜を成膜した。
【００６３】
導電膜をつけたレジスト原盤をスルファミン酸ニッケルメッキ液（昭和化学（株）製、ＮＳ−１６０）に浸漬し、９０分間Ｎｉ電鋳して、厚さ約３００μｍの電鋳膜を形成した。電鋳浴条件は次の通りである。
【００６４】
電鋳浴条件
スルファミン酸ニッケル：６００ｇ／Ｌ
ホウ酸：４０ｇ／Ｌ
界面活性剤（ラウリル硫酸ナトリウム）：０．１５ｇ／Ｌ
液の温度：５５℃
ｐＨ：４．０
電流密度：２０Ａ／ｄｍ２
レジスト原盤から、電鋳膜および導電膜をレジスト残渣がついた状態で剥離した。酸素プラズマアッシングによりレジスト残渣を除去した。具体的には、酸素ガスを１００ｍｌ／ｍｉｎで導入して圧力を４Ｐａに調整したチャンバー内で１００Ｗのパワーを印加して２０分間プラズマアッシングを行った。図３（ａ）に示すように、こうした導電膜および電鋳膜を含むファザースタンパ１を得た。その後、さらに電鋳を行い、図３（ｂ）に示すようなマザースタンパー２を複製し、マザースタンパ２の不要部を金属刃で打ち抜くことにより射出成形用スタンパを得た。
【００６５】
このマザースタンパー２から図３（ｃ）に示すように、東芝機械製射出成形装置により樹脂スタンパー３を複製した。成形材料としては、日本ゼオン社製  環状オレフィンポリマー  ＺＥＯＮＯＲ  １０６０Ｒを用いた。
【００６６】
次に、磁気ディスクを作製した。  
図３（ｇ）に示す１．８インチ径のドーナツ型ガラスからなるディスク基板４上に、図３（ｈ）に示すように、スパッタリングにより、軟磁性下地層及び磁性層を含む磁気記録層５を形成した。
【００６７】
磁気記録層５は、軟磁性下地層と磁性層を含む二層膜媒体用の磁気記録層である。ターゲットとしてＣｏＺｒＮｂを用いて軟磁性下地層を１００ｎｍ形成した後、Ｒｕターゲットを用いて下地層を２０ｎｍ形成し、さらにターゲットとしてＣｏＰｔＣｒＳｉを使用し、Ａｒガス雰囲気で、公知の手法によりスパッタリングを行うことにより、垂直磁気記録層を２０ｎｍの厚さに形成した。
【００６８】
図３（ｉ）に示すように、この磁気記録層５上に表面保護層６を形成した後、紫外線硬化樹脂材料からなるレジスト７を図３（ｊ）に示すように、回転数１００００ｒｐｍでスピンコートした。
【００６９】
使用した紫外線硬化樹脂材料は、モノマー、オリゴマー、重合開始剤から構成され、溶媒は含まない。
【００７０】
ここでは、モノマーをイソボルニルアクリレート（ＩＢＯＡ）とし、オリゴマーとして、各々、上記式（２），下記式（４），（５）で表されるウレタンアクリレート３種を選択し、重合開始剤として下記式（３）で表されるダロキュア１１７３を用いた。組成はＩＢＯＡ  ８５％、オリゴマー１０％、重合開始剤  ５％である。
【化７】
2010146685.tif 000005
【００７１】
式中、Ｒ１，Ｒ３は以下の通りである。
【化８】
2010146685.tif 000006
【００７２】
式中、Ｒ２は以下の通りである。
【化９】
2010146685.tif 000007
【００７３】
【化１０】
2010146685.tif 000008
【００７４】
式中、Ｒ４は以下の通りである
【化１１】
2010146685.tif 000009
【００７５】
式中、Ｒ５は以下の通りである
【化１２】
2010146685.tif 000010
【００７６】
式中、Ｒ６は以下の通りである
【化１３】
2010146685.tif 000011
【００７７】
【化１４】
2010146685.tif 000012
【００７８】
図３（ｃ）に示すように、真空貼り合わせ法により樹脂スタンパ３をディスク基板表面の紫外線硬化樹脂レジスト７に貼り合わせ、紫外線照射し樹脂を硬化させた後、図３（ｄ）に示すように、樹脂スタンパー３を剥離した。
【００７９】
紫外線インプリントによる凹凸形成プロセスでは、パターン凹部の底にレジスト残渣が残る。
【００８０】
次に、酸素ガスを用いたＲＩＥにより、パターン凹部の底にあるレジスト残渣を除去した。レジスト７のパターンをマスクとして、Ａｒイオンミリングにより、図３（ｅ）に示すように、磁気記録層をエッチングした。続いて、図３（ｆ）に示すように、酸素ＲＩＥによりレジストのパターンを剥離した。さらに全面に図示しないカーボン保護層を成膜した。その後、作製した磁気ディスクに潤滑剤を塗布する。
【００８１】
ここで、上述した磁気ディスク媒体においては、磁気記録層をレジストのマスクがない部位において底までエッチングしているが、途中でＡｒイオンミリングを止め、凹凸が出来る程度の媒体であっても構わない。また、初めに磁性層を設けずにスタンパを基板上のレジストにインプリントした後エッチングするなどして先に基板形状に凹凸を設け、その後磁性膜を製膜した媒体であっても構わない。さらに、上述したものを含めいずれの場合にも溝部が何らかの非磁性材料によって埋め込まれていても構わない。
【００８２】
１つのＮｉスタンパを用いて上述した方法により樹脂スタンパーを複製し、紫外線硬化樹脂によるレジストマスク転写を行った。各紫外線硬化樹脂について１００枚の磁気ディスクを複製した。
【００８３】
まず、モノマーの構成割合と紫外線硬化樹脂の粘度との関係は６０％にて粘度２０ＣＰ、７０％にて１５ＣＰ、７５％にて１２ＣＰ、８０％にて１０ＣＰ、８５％にて８ＣＰ、９０％にて６ＣＰ、９５％にて４ＣＰとなった。
【００８４】
オリゴマーとしては分子量２５００（ＴＳ２Ｐ−０１Ｂ）、１００００（ＴＳ２Ｐ−０１Ａ）、１００００（ＴＳ２Ｐ−０１Ｃ）を試したが、ＴＳ２Ｐ−０１Ｂでは樹脂スタンパーと磁気ディスク媒体からの剥離が上手くいかずに紫外線硬化樹脂レジスト層が１００枚中５５枚は破壊することがあった。
【００８５】
モノマー割合６０％の紫外線硬化樹脂の場合は１００枚中７３枚が樹脂スタンパーと接着してしまい剥離ができなかった。
【００８６】
モノマー割合７０％の紫外線硬化樹脂の場合は１００枚中６１枚が剥離後に樹脂スタンパーに紫外線硬化樹脂が付着した。
【００８７】
モノマー割合７５％の紫外線硬化樹脂の場合は１００枚中５枚が剥離後に樹脂スタンパーに紫外線硬化樹脂が付着した。
【００８８】
モノマー割合８０％以上の紫外線硬化樹脂の場合は１００枚とも問題なく剥離でき磁気ディスク媒体作製ができた。
【００８９】
この紫外線硬化樹脂により、１０００枚の磁気ディスクを製造した。適当なインプリント回数ごとに製造された磁気ディスクを用いて磁気記録装置を作製し、アドレス信号を検出した。その結果、１０００枚目の磁気ディスクを含めていずれの磁気ディスクを用いた場合にも、内周位置から外周位置にかけて所定のアドレス信号が得られた。
【図面の簡単な説明】
【００９０】
【図１】本発明に用いられるパターン転写方法を説明するための図
【図２】磁気記録再生装置を表す図
【図３】磁気記録再生装置を表す図
【符号の説明】
【００９１】
３，７１…樹脂スタンパ，５…磁気記録層，７…紫外線硬化性樹脂層，５１，６２…磁気記録媒体
【図１】
2010146685.tif 000018
【図２】
2010146685.tif 000019
【図３】
2010146685.tif 000020
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
データ領域、サーボ領域を含む磁気記録媒体の磁気記録層表面に設けられた下記式（１）で表されるモノマーを含有する未硬化の紫外線硬化性樹脂層と、樹脂スタンパの凹凸パターン面とを、真空下で接触させ、
該未硬化の紫外線硬化性樹脂層に紫外線を照射して、硬化せしめ、
該樹脂スタンパを剥離して、前記磁気記録媒体の片面上に凹凸パターンを含む紫外線硬化性樹脂層を形成し、
紫外線硬化性樹脂層をマスクとしてドライエッチングを行い、磁気記録層の第１の表面に、凹凸パターンを形成することを特徴とする磁気記録媒体の製造方法。
【化１】
2010146685.tif 000021
【請求項２】
前記未硬化の紫外線硬化性樹脂層は、８０〜９０重量％の前記モノマーと、２５００よりも大きい分子量をもつオリゴマーとを含有する紫外線硬化性樹脂材料を含むことを特徴とする請求項１に記載の方法。
【請求項３】
前記未硬化の紫外線硬化性樹脂層は、さらに下記式（２）のオリゴマーとを含有する紫外線硬化性樹脂材料を含むことを特徴とする請求項１または２に記載の方法。
【化２】
2010146685.tif 000022
式中、ｎ＝２５
【請求項４】
前記紫外線硬化性樹脂の硬化前の粘度が２５℃で１０センチポアズと同等またはそれ未満であることを特徴とする請求項１ないし３のいずれか１項に記載の方法。
【請求項５】
下記式（１）のモノマーを含有し、データ領域、サーボ領域を含む磁気記録媒体の磁気記録層表面上に、樹脂スタンパの凹凸パターンを有する未硬化の紫外線硬化性樹脂層を形成するための紫外線硬化性樹脂材料。
【化３】
2010146685.tif 000023
【請求項６】
前記未硬化の紫外線硬化性樹脂層は、８０〜９０重量％の前記モノマーと、２５００よりも大きい分子量をもつオリゴマーとを含有する紫外線硬化性樹脂材料を含むことを特徴とする請求項５に記載の紫外線硬化性樹脂材料。
【請求項７】
前記未硬化の紫外線硬化性樹脂層は、さらに下記式（２）で表されるオリゴマーとを含有する紫外線硬化性樹脂材料を含むことを特徴とする請求項５または６に記載の紫外線硬化性樹脂材料。
【化４】
2010146685.tif 000024
式中、ｎ＝２５
【請求項８】
硬化前の粘度が２５℃で１０センチポアズと同等またはそれ未満であることを特徴とする請求項５ないし７のいずれか１項に記載の紫外線硬化性樹脂材料。
【請求項９】
磁気記録層表面に設けられた下記式（１）で表されるモノマーを含有する未硬化の紫外線硬化性樹脂層と、樹脂スタンパの凹凸パターン面とを、真空下で接触させ、
該未硬化の紫外線硬化性樹脂層に紫外線を照射して、硬化せしめ、
該樹脂スタンパを剥離して、前記磁気記録媒体の片面上に凹凸パターンを含む紫外線硬化性樹脂層を形成し、
紫外線硬化性樹脂層をマスクとしてドライエッチングを行うことにより形成された凹凸パターンを有する磁気記録層を含む磁気記録媒体。
【請求項１０】
前記未硬化の紫外線硬化性樹脂層は、８０〜９０重量％の前記モノマーと、２５００よりも大きい分子量をもつオリゴマーとを含有する紫外線硬化性樹脂材料を含むことを特徴とする請求項９に記載の磁気記録媒体。
【請求項１１】
前記未硬化の紫外線硬化性樹脂層は、さらに下記式（２）のオリゴマーとを含有する紫外線硬化性樹脂材料を含むことを特徴とする請求項９または１０に記載の磁気記録媒体。
【化５】
2010146685.tif 000025
式中、ｎ＝２５
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
データ領域、サーボ領域を含む磁気記録媒体の磁気記録層表面に設けられた下記式（１）で表されるモノマー８０〜９０重量％、及び２５００よりも大きい分子量をもつオリゴマーを含有する未硬化の紫外線硬化性樹脂層と、樹脂スタンパの凹凸パターン面とを、真空下で接触させ、
該未硬化の紫外線硬化性樹脂層に紫外線を照射して、硬化せしめ、
該樹脂スタンパを剥離して、前記磁気記録媒体の片面上に凹凸パターンを含む紫外線硬化性樹脂層を形成し、
紫外線硬化性樹脂層をマスクとしてドライエッチングを行い、磁気記録層の第１の表面に、凹凸パターンを形成することを特徴とする磁気記録媒体の製造方法。
【化１】
2010146685.tif 000026
【請求項２】
前記未硬化の紫外線硬化性樹脂層は、さらに下記式（２）のオリゴマーとを含有する紫外線硬化性樹脂材料を含むことを特徴とする請求項１に記載の方法。
【化２】
2010146685.tif 000027
式中、ｎ＝２５
【請求項３】
前記紫外線硬化性樹脂の硬化前の粘度が２５℃で１０センチポアズと同等またはそれ未満であることを特徴とする請求項１または２のいずれか１項に記載の方法。
【請求項４】
下記式（１）のモノマーを含有し、データ領域、サーボ領域を含む磁気記録媒体の磁気記録層表面上に、樹脂スタンパの凹凸パターンを有する未硬化の紫外線硬化性樹脂層を形成するための紫外線硬化性樹脂材料。
【化３】
2010146685.tif 000028
【請求項５】
前記未硬化の紫外線硬化性樹脂層は、さらに下記式（２）で表されるオリゴマーとを含有する紫外線硬化性樹脂材料を含むことを特徴とする請求項５または６に記載の紫外線硬化性樹脂材料。
【化４】
2010146685.tif 000029
式中、ｎ＝２５
【請求項６】
硬化前の粘度が２５℃で１０センチポアズと同等またはそれ未満であることを特徴とする請求項５に記載の紫外線硬化性樹脂材料。
【請求項７】
磁気記録層表面に設けられた下記式（１）で表されるモノマー８０〜９０重量％、及び２５００よりも大きい分子量をもつオリゴマーを含有する未硬化の紫外線硬化性樹脂層と、樹脂スタンパの凹凸パターン面とを、真空下で接触させ、
該未硬化の紫外線硬化性樹脂層に紫外線を照射して、硬化せしめ、
該樹脂スタンパを剥離して、前記磁気記録媒体の片面上に凹凸パターンを含む紫外線硬化性樹脂層を形成し、
紫外線硬化性樹脂層をマスクとしてドライエッチングを行うことにより形成された凹凸パターンを有する磁気記録層を含む磁気記録媒体。
【化５】
2010146685.tif 000030
【請求項８】
前記未硬化の紫外線硬化性樹脂層は、さらに下記式（２）のオリゴマーとを含有する紫外線硬化性樹脂材料を含むことを特徴とする請求項７に記載の磁気記録媒体。
【化６】
2010146685.tif 000031
式中、ｎ＝２５
【手続補正２】
【補正対象書類名】明細書
【補正対象項目名】０００５
【補正方法】変更
【補正の内容】
【０００５】
本発明の磁気記録媒体の製造方法は、データ領域、サーボ領域を含む磁気記録媒体の磁気記録層表面に設けられた下記式（１）で表されるモノマー８０〜９０重量％、及び２５００よりも大きい分子量をもつオリゴマーを含有する未硬化の紫外線硬化性樹脂層と、樹脂スタンパの凹凸パターン面とを、真空下で接触させ、
該未硬化の紫外線硬化性樹脂層に紫外線を照射して、硬化せしめ、
該樹脂スタンパを剥離して、前記磁気記録媒体の片面上に凹凸パターンを含む紫外線硬化性樹脂層を形成し、
紫外線硬化性樹脂層をマスクとしてドライエッチングを行い、磁気記録層第１の表面に、凹凸パターンを形成することを特徴とする。
【化７】
2010146685.tif 000032
【手続補正３】
【補正対象書類名】明細書
【補正対象項目名】０００６
【補正方法】変更
【補正の内容】
【０００６】
また、本発明の紫外線硬化性樹脂材料は、上記式（１）のモノマー８０〜９０重量％、及び２５００よりも大きい分子量をもつオリゴマーを含有し、データ領域、サーボ領域を含む磁気記録媒体の磁気記録層表面上に、樹脂スタンパの凹凸パターンを有する未硬化の紫外線硬化性樹脂層を形成するために使用される。